(57)【特許請求の範囲】
【請求項１】
第１の内部電極及び第２の内部電極と、前記第１の内部電極と前記第２の内部電極との間に配置された、マンガン元素を含有する結晶を有するセラミックスからなる圧電セラミックス層とを具備し、
前記圧電セラミックス層の中央に比較して、前記圧電セラミックス層の前記第１の内部電極及び前記第２の内部電極にそれぞれに隣接する各領域の方が相対的に前記マンガン元素の存在量が多い圧電素子。
【請求項２】
請求項１に記載の圧電素子であって、
前記マンガン元素を含有する結晶は、ＭｎＯを母相とする結晶である
圧電素子。
【請求項３】
第１の内部電極及び第２の内部電極と、前記第１の内部電極と前記第２の内部電極との間に配置された、アルカリ含有ニオブ酸系ペロブスカイト構造を主相とするセラミックスからなる圧電セラミックス層とを具備し、
前記圧電セラミックス層の中央に比較して、前記圧電セラミックス層の前記第１の内部電極及び前記第２の内部電極にそれぞれに隣接する各領域の方が相対的にマンガン元素の存在量が多い圧電素子。
【発明の詳細な説明】
【技術分野】
【０００１】
本発明は、非鉛系圧電セラミックスを含む圧電素子及びその製造方法に関する。
【背景技術】
【０００２】
圧電セラミックスは、圧電素子として用いられる。圧電素子は、機械エネルギを電気エネルギに変換可能な圧電効果を応用してセンサ素子や発電素子などとして用いられる。また、圧電素子は、電気エネルギを機械エネルギに変換可能な逆圧電効果を応用して振動子や発音体やアクチュエータや超音波モータなどとして用いられる。さらに、圧電素子は、圧電効果と逆圧電効果とを組み合わせ、回路素子や振動制御素子などとして用いられる。
【０００３】
一般的に、圧電素子は、シート状の圧電セラミックスが積層されるとともに各層間に内部電極を配置された構造を有している。圧電素子は２つの端子を有し、内部電極は交互に異なる端子に接続されている。これにより、各端子間に電圧が印加されると、各圧電セラミックス層に電圧が加わる。
【０００４】
高性能の圧電セラミックスとしては、Ｐｂ（Ｚｒ，Ｔｉ）Ｏ３−ＰｂＴｉＯ３の組成式で表されるＰＺＴ材料や（Ｐｂ，Ｌａ）（Ｚｒ，Ｔｉ）Ｏ３−ＰｂＴｉＯ３の組成式で表されるＰＬＺＴ材料が広く知られている。しかし、これらの圧電セラミックスは、高い圧電特性を有する一方で、いずれも環境負荷の高いＰｂを含む。
【０００５】
Ｐｂを含まない非鉛系圧電セラミックスの中で比較的良好な性能を有するものとして、アルカリ含有ニオブ酸系（特許文献１〜７及び非特許文献１，２参照）やチタン酸バリウム系（特許文献８参照）のペロブスカイト構造の圧電セラミックスが知られている。
【０００６】
特に、特許文献７には、アルカリ含有ニオブ酸系ペロブスカイト構造の主相にＫ３Ｎｂ３Ｏ６Ｓｉ２Ｏ７の組成を有する副相を分散させ、均一な大きさの緻密な組織とすることにより、圧電特性の向上が図られた圧電セラミックスが開示されている。
【先行技術文献】
【特許文献】
【０００７】
【特許文献１】特開２００２−０６８８２５号公報
【特許文献２】特開２００３−３４２０６９号公報
【特許文献３】特開２００４−３０００１２号公報
【特許文献４】特開２００８−２０７９９９号公報
【特許文献５】国際公開２００８／１５２８５１号パンフレット
【特許文献６】特開２０１０−１８０１２１号公報
【特許文献７】特開２０１０−０５２９９９号公報
【特許文献８】特開２００２−２０８７４３号公報
【非特許文献】
【０００８】
【非特許文献１】Ｎａｔｕｒｅ，４３２（４），２００４，ｐｐ．８４−８７
【非特許文献２】Ａｐｐｌｉｅｄ  Ｐｈｙｓｉｃｓ  Ｌｅｔｔｅｒｓ  ８５（１８），２００４，ｐｐ．４１２１−４１２３
【発明の概要】
【発明が解決しようとする課題】
【０００９】
圧電素子は、各内部電極間の高い絶縁特性が求められ、つまり圧電セラミックス層の高い絶縁特性が求められる。引用文献７に開示された圧電セラミックスは、微細な組織を有するため、電圧を印加する方向に結晶粒界が多くなる。圧電セラミックスでは一般的に結晶粒界は結晶粒内よりも絶縁性が高いため、この圧電セラミックスは圧電素子の圧電セラミックス層として良好な絶縁特性が得られる。
【００１０】
しかしながら、圧電素子では、使用に伴う圧電セラミックス層の劣化により、圧電セラミックス層のうちの少なくとも１層が絶縁破壊を起こすと、絶縁特性が低下する。圧電素子では、長期にわたって高い絶縁特性を保つことができることが望まれる。
【００１１】
以上のような事情に鑑み、本発明の目的は、使用に伴う絶縁性能の低下が抑制される圧電素子及びその製造方法を提供することにある。
【課題を解決するための手段】
【００１２】
上記目的を達成するため、本発明の一形態に係る圧電素子は第１の内部電極及び第２の内部電極と、前記第１の内部電極と前記第２の内部電極との間に配置された、セラミックスからなる圧電セラミックス層とを具備する。
前記圧電セラミックス層の中央に比較して、前記圧電セラミックス層の前記第１の内部電極及び前記第２の内部電極にそれぞれに隣接する各領域の方が相対的にマンガン元素の存在量が多い。
【００１３】
本発明の一形態に係る圧電素子の製造方法は、マンガン元素を含むセラミックスシートを形成し、前記セラミックスシートの両面にマンガン元素を含有する結晶を分散させ、前記マンガン元素を含有する結晶が分散された前記セラミックスシートに電極ペースト塗って電極を形成し、前記電極が形成された前記セラミックスシートを積層した積層体を形成し、前記積層体を焼成する。
【図面の簡単な説明】
【００１４】
【図１】ペロブスカイト構造の単位格子の模式図である。
【図２Ａ】本発明の一実施形態に係る圧電素子の斜視図である。
【図２Ｂ】図２Ａに示した圧電素子のＡ−Ａ’線に沿った断面図である。
【図３】図２Ａに示した圧電素子の製造方法を示したフローチャートである。
【図４Ａ】図２Ａに示した圧電素子のマンガン分散工程を示した模式図である。
【図４Ｂ】図２Ａに示した圧電素子のマンガン分散工程を示した模式図である。
【図５Ａ】図２Ａに示した圧電素子の内部電極ペースト塗布工程を示した模式図である。
【図５Ｂ】図２Ａに示した圧電素子の内部電極ペースト塗布工程を示した模式図である。
【図６】図２Ａに示した圧電素子のセラミックスシート積層工程を示した模式図である。
【図７Ａ】図２Ａに示した圧電素子の外部電極形成工程を示した模式図である。
【図７Ｂ】図２Ａに示した圧電素子の外部電極形成工程を示した模式図である。
【図８Ａ】Ｍｎ＝０の場合における圧電素子の断面のＥＰＭＡによる観察画像である。
【図８Ｂ】Ｍｎ＝０．２の場合における圧電素子の断面のＥＰＭＡによる観察画像である。
【図８Ｃ】Ｍｎ＝０．３の場合における圧電素子の断面のＥＰＭＡによる観察画像である。
【図８Ｄ】Ｍｎ＝０．４の場合における圧電素子の断面のＥＰＭＡによる観察画像である。
【図９Ａ】圧電定数ｄ３３のＭｎ量による変化を示したグラフである。
【図９Ｂ】ＤＣ絶縁寿命のＭｎ量による変化を示したグラフである。
【図９Ｃ】ＡＣ絶縁寿命のＭｎ量による変化を示したグラフである。
【発明を実施するための形態】
【００１５】
本発明の一実施形態に係る圧電素子は第１の内部電極及び第２の内部電極と、前記第１の内部電極と前記第２の内部電極との間に配置された、セラミックスからなる圧電セラミックス層とを具備する。
前記圧電セラミックス層の中央に比較して、前記圧電セラミックス層の前記第１の内部電極及び前記第２の内部電極にそれぞれに隣接する各領域の方が相対的にマンガン元素の存在量が多い。
この構成の圧電素子では使用に伴う絶縁性能の低下が抑制される。
【００１６】
前記各領域は前記第１の電極及び前記第２の電極の各全面にわたっていてもよい。
この構成の圧電素子では使用に伴う絶縁性能の低下がさらに抑制される。
【００１７】
マンガン元素は前記セラミックスの結晶粒界、特に粒界三重点に存在していてもよい。
この構成の圧電素子では、圧電効果を妨げることなく、使用に伴う絶縁性能の低下が抑制される。
【００１８】
前記圧電セラミックス層は、前記マンガン元素を含有する結晶を有していてもよい。
また、上記圧電セラミックス層では、上記領域にマンガン元素を含有する結晶が偏在していてもよい。また、上記マンガン元素を含有する結晶は、ＭｎＯを母相とする結晶であってもよい。さらに、上記圧電セラミックス層におけるマンガンを含有する結晶の平均粒子径は０．１μｍ以上５μｍ以下であってもよい。
さらに、前記マンガン元素を含有する結晶は、ＭｎＯを母相とする結晶であってもよい。
この構成の圧電素子では、圧電効果を妨げることなく、使用に伴う絶縁性能の低下が抑制される。
【００１９】
上記圧電素子は、第１の外部電極と第２の外部電極とをさらに具備し、上記第１の内部電極と上記第２の内部電極とが上記圧電セラミックス層を介して交互に配置され、上記第１の内部電極はそれぞれ上記第１の外部電極に接続され、上記第２の内部電極はそれぞれ上記第２の外部電極に接続されていてもよい。
この構成の圧電素子は、いわゆる積層構造を有するため、圧電特性に優れる。
【００２０】
上記圧電セラミックス層の厚さは１０μｍ以上６０μｍ以下であってもよい。
この構成の圧電素子では、上記圧電セラミックスの上記厚さを上記の範囲で適宜決定することにより、入力電圧次第で圧電素子を駆動させるための電界強度を様々に変更することが可能となるため、当該電界強度の選択範囲が広くなる。
【００２１】
上記圧電セラミックス層はアルカリ含有ニオブ酸系ペロブスカイト構造を主相としてもよい。
また、上記主相は、（ＬｉｘＮａｙＫ１−ｘ−ｙ）ａ（Ｎｂ１−ｚＴａｚ）３（式中、０．０４＜ｘ≦０．１、０≦ｙ≦１、０≦ｚ≦０．４、０．９５≦ａ≦１．０１であり、かつ、ｘ＋ｙ＜１である。）の組成式で表されてもよい。
この構成の圧電素子では、圧電特性の高い圧電組成物を主相として用いることにより、優れた圧電特性がえられる。
【００２２】
上記圧電セラミックス層は、１００モルの上記主相に対して０．２モル以上２．０モル以下の割合でマンガン元素を含む。
この構成の圧電素子は、上記圧電セラミックス相におけるマンガン元素含有相の作用により絶縁性に優れる。
【００２３】
上記圧電セラミックス層は、１００モルの上記主相に対して０．２モル以上３．０モル以下の割合でシリコン元素を含んでいてもよい。
この構成の圧電素子は、上記圧電セラミックス層が緻密かつ均一な組織を有するため、絶縁性能及び機械的強度に優れる。
【００２４】
本発明の一実施形態に係る圧電素子の製造方法は、マンガン元素を含むセラミックスシートを形成し、前記セラミックスシートの両面にマンガン元素を含有する結晶を分散させ、前記マンガン元素を含有する結晶が分散された前記セラミックスシートに電極ペースト塗って電極を形成し、前記電極が形成された前記セラミックスシートを積層した積層体を形成し、前記積層体を焼成する。
この構成により製造された圧電素子では、使用に伴う絶縁性能の低下が抑制される。
【００２５】
以下、図面を参照しながら、本発明の一実施形態を説明する。なお、図面には、適宜相互に直交するＸ軸、Ｙ軸、およびＺ軸が示されている。Ｘ軸、Ｙ軸、およびＺ軸は全図において共通である。
【００２６】
［圧電セラミックス］
まず、本実施形態に係る圧電素子に用いる圧電セラミックスの組成の検討結果について説明する。
【００２７】
（主相について）
本実施形態に係る圧電セラミックスとしては、アルカリ含有ニオブ酸系ペロブスカイト構造を主相とするものを用いた。具体的には、圧電セラミックスは、以下の組成式（１）で表される多結晶体として構成される。
（ＬｉｘＮａｙＫ１−ｘ−ｙ）ａ（Ｎｂ１−ｚＴａｚ）Ｏ３  …（１）
【００２８】
図１はペロブスカイト構造の単位格子のモデルである。ペロブスカイト構造は、組成式ＡＢＯ３と表され、Ａサイトに配座する原子、Ｂサイトに配座する原子、及び酸素（Ｏ）原子により構成される。図１に示すように、ペロブスカイト構造では、Ｂサイトの原子の周囲に６つの酸素原子が配位し、Ａサイトの原子の周囲に１２個の酸素原子が配位し、この構造が周期的に連続することで結晶を形成している。
【００２９】
本実施形態に係る圧電セラミックスでは、図１におけるＡサイトにはアルカリ金属元素であるＬｉ，Ｎａ，Ｋが配座し、ＢサイトにはＮｂ，Ｔａが配座する。ペロブスカイト構造では、化学量論比であるＡ：Ｂ＝１：１であるときに、理論的に全てのＡサイト及びＢサイトに各原子が配座する安定な構造となる。具体的には、組成式（１）におけるａが１に等しい場合である。
【００３０】
しかし、実際には、Ａサイトに配座する元素であるＬｉ，Ｎａ，Ｋは、焼成時における揮発などに起因する欠損が生じやすく、具体的には化学量論組成から数％〜２％程度減少することがある。そのため、Ｌｉ，Ｎａ，Ｋの欠損量を予測して、仕込み組成（秤量時の組成）において化学量論組成よりＬｉ，Ｎａ，Ｋが多い組成とすることにより、化学量論組成に近い安定したペロブスカイト構造を得ることが可能である。具体的には、組成式（１）におけるａの値の範囲は０．９５≦ａ≦１．０１であれば安定なペロブスカイト構造が得られることがわかっている。
【００３１】
また、Ａサイトに配座する元素の比率を決定する組成式（１）におけるｘ及びｙの値の範囲が０．０４＜ｘ≦０．１で、かつ、０≦ｙ≦１であり、Ｂサイトに配座する元素の比率を決定するｚの値の範囲が０≦ｚ≦０．４である場合に良好な圧電特性が得られることがわかっている。なお、組成式（１）におけるｘ及びｙの合計は、ｘ＋ｙ＜１を満たす必要があることは勿論である。
【００３２】
（副相について）
本実施形態に係る圧電セラミックスとしては、上記の主相に対して副相が分散された構成を有していてもよい。副相としては、例えば、マンガン含有相や、シリコン含有相や、リチウム含有相や、アルカリ土類金属含有相、ジルコニウム含有相などが挙げられる。
【００３３】
（１）マンガン（Ｍｎ）含有相
副相としてマンガン含有相を分散させることにより、圧電セラミックスの絶縁特性を向上させることができる。一方、マンガン含相自体は圧電特性に寄与しないため、主相に対して副相であるマンガン含有相が多すぎると、圧電セラミックスの圧電特性が低下する。
【００３４】
詳細は後述するが、本実施形態では、圧電セラミックス内部においてマンガン含有相を意図的に偏在させることにより、圧電素子としての圧電特性を保ちつつ絶縁性能を向上することを実現している。マンガン含有相は、主に、ＭｎＯの状態で存在するが、ＭｎＯ２やＭｎ３Ｏ４の状態で存在してもよい。さらに、マンガン含有相は、結晶をなしていなくてもよく、非晶質相として存在してもよい。
【００３５】
（２）シリコン（Ｓｉ）含有相
副相としてシリコン含有相を分散させることにより、圧電セラミックスの焼結時における結晶粒成長を抑制することができる。したがって、副相としてシリコン含有相を分散させることにより、微細結晶の均一な組織の主相を有する圧電セラミックスが得られる。圧電セラミックスの結晶が微細化するほど、圧電セラミックスの単位体積あたりに占める粒界の量が多くなる。これにより、圧電セラミックスの絶縁特性が向上するとともに、機械的強度が向上する。一方、シリコン含有相自体は圧電特性に寄与しないため、主相に対して副相であるシリコン含有相が多すぎると、圧電セラミックスの圧電特性が低下する。シリコン含有相は、１００モルの主相に対してシリコン元素が０．２モル以上３．０モル以下となる量であることが好適であることがわかっている。
【００３６】
シリコン含有相としては、ＳｉＯ２の状態で存在させてもよいが、Ｋ３Ｎｂ３Ｏ６Ｓｉ２Ｏ７の状態で存在させることが好ましい。副相としてＫ３Ｎｂ３Ｏ６Ｓｉ２Ｏ７が存在する圧電セラミックスを得るためには、主相の粉末とは別にＫ３Ｎｂ３Ｏ６Ｓｉ２Ｏ７の粉末を用意して、当該粉末と主相の粉末との混合粉末を焼結させる手法を採ることが可能である。また、主相の粉末とＳｉＯ２の粉末との混合粉末を焼結させる際にＫ３Ｎｂ３Ｏ６Ｓｉ２Ｏ７を析出させる手法を採ることも可能である。
【００３７】
（３）リチウム（Ｌｉ）含有相
圧電セラミックスの焼結時の焼結助剤としてＬｉ２ＯやＬｉ２ＣＯ３を用いることにより、圧電セラミックスの焼結性が向上することがわかっている。これは、具体的には、Ｌｉ２ＯやＬｉ２ＣＯ３に含まれるＬｉが焼結時におけるＡサイトの元素の欠損を補うように作用するためである。
【００３８】
Ｌｉ２ＯやＬｉ２ＣＯ３を焼結助剤として用いる場合、焼結後の圧電セラミックスには、副相としてリチウム含有相が残存する場合がある。リチウム含有相は、例えば、Ｌｉ２Ｏの状態で存在する。しかし、焼結助剤としてのＬｉ２ＯやＬｉ２ＣＯ３は、１００モルの主相に対して０．１モル以上１．５モル以下となる量であれば、圧電セラミックスの焼結性が向上するとともに、圧電セラミックスとしての特性に悪影響を及ぼさないことがわかっている。
【００３９】
（４）アルカリ土類金属含有相
圧電セラミックスの焼結時の焼結助剤としてアルカリ土類金属含有酸化物を用いることにより、圧電セラミックスの焼結性が向上することがわかっている。これは、具体的には、当該酸化物に含まれるアルカリ土類金属が焼結時におけるＡサイトの元素の欠損を補うとともに、Ａサイトにおける価数の減少を補償するように作用するためである。ここで、アルカリ土類金属としては、Ｃａ，Ｂａ，Ｓｒのうちの少なくとも１つを採用可能である。
【００４０】
（５）その他
本実施形態に係る圧電セラミックスには、絶縁性低下の防止の目的で、ジルコニウム含有酸化物を添加することが可能である。ジルコニウム含有酸化物としては、例えば、ＺｒＯ２が挙げられる。
【００４１】
また本実施形態に係る圧電セラミックスには、必要に応じ、焼結温度の制御や結晶粒成長の抑制の目的で、例えば、第一遷移元素であるＳｃ、Ｔｉ、Ｖ、Ｃｒ、Ｆｅ、Ｃｏ、Ｃｕ、Ｚｎのうちの少なくとも１つを含む組成物を添加することが可能である。
【００４２】
さらに、本実施形態に係る圧電セラミックスには、必要に応じ、焼結温度の制御や結晶粒成長の抑制や高電界における長寿命化の目的で、例えば、第二遷移元素であるＹ、Ｍｏ、Ｒｕ、Ｒｈ、Ｐｄのうち少なくとも１つを含む組成物を添加することが可能である。
【００４３】
加えて、本実施形態に係る圧電セラミックスには、必要に応じ、焼結温度の制御や結晶粒成長の抑制や高電界における長寿命化の目的で、例えば、第三遷移元素であるＬａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、Ｈｆ、Ｗ、Ｒｅ、Ｏｓ、Ｉｒ、Ｐｔ、Ａｕのうち少なくとも１つを含む組成物を添加することが可能である。
【００４４】
なお、本実施形態に係る圧電セラミックスには、必要に応じ、上記の第一遷移元素、第二遷移元素及び第三遷移元素を選択的に複合組成物として添加することも可能である。
【００４５】
［圧電素子］
（圧電素子１０の構成）
図２Ａ及び図２Ｂは本実施形態に係る圧電素子１０を示し、図２Ａは斜視図であり、図２Ｂは図２ＡのＡ−Ａ’線に沿った断面図である。
【００４６】
圧電素子１０は、圧電セラミックス１１と、圧電セラミックス１１のＹ軸方向の両端に設けられた外部電極１４，１５と、を具備する。また、圧電素子１０は、圧電セラミックス１１の内部にＸＹ平面に沿った方向に広がり、Ｚ軸方向に対向するように交互に配置された２種類の内部電極１２，１３を具備する。
【００４７】
内部電極１２，１３の枚数は任意に決定可能である。各内部電極１２はすべて外部電極１４に接続され、各内部電極１３はすべて外部電極１５に接続されている。内部電極１２，１３のＺ軸方向の厚さは適宜決定可能である。内部電極１２，１３のＺ軸方向の厚さは、例えば、０．５μｍ以上２μｍ以下とすることができる。
【００４８】
図２Ｂでは、説明の便宜上、内部電極１２，１３の間に配置される圧電セラミックス１１の層が６層の場合を示しているが、圧電セラミックス１１の層数は用途等に応じて任意に決定可能である。つまり、圧電セラミックス１１の層数は１以上であれば幾つであってもよい。
【００４９】
また、圧電セラミックス１１のうち、内部電極１２，１３の間に配置されていない、Ｚ軸方向の最上層と最下層は、圧電素子１０の使用時に圧電効果を奏しない。したがって、圧電素子１０のＺ軸方向の最上層及び最下層は、圧電セラミックス１１で構成されていなくてもよい。しかし、圧電素子１０のＺ軸方向の最上層及び最下層は、外部電極１４，１５の間の導通を防ぐため、絶縁体材料によって構成されていることが好ましい。
【００５０】
圧電素子１０の内部電極１２，１３はＰｔを主成分として含む導電層であるＰｔ電極として構成されている。しかし、内部電極１２，１３は、Ｐｔ電極に限らず、例えば、Ｐｄ電極やＡｇ−Ｐｄ電極であってもよい。また、圧電素子１０の外部電極１４，１５は、Ａｇを主成分とする導電体であるＡｇ電極として構成されている。しかし、外部電極１４，１５は、Ａｇ電極に限らず、例えば、無鉛はんだにより構成されていてもよい。
【００５１】
圧電素子１０の当該構成により、外部電極１４と外部電極１５との間に電圧を印加すると、互いに隣接する内部電極１２と内部電極１３との間に電圧が加わる。内部電極１２，１３間に加わる電圧に応じ、内部電極１２と内部電極１３との間にある圧電セラミックス１１の各層が圧電効果を発現してＺ軸方向に伸縮変形する。
【００５２】
本実施形態に係る圧電セラミックス１１は、内部電極１２，１３にＺ軸方向に隣接する領域にマンガンリッチ相１１ｂ（具体的には、圧電セラミックス相１１におけるマンガン元素の存在量が多い領域を示し、換言すると、当該領域にはマンガン元素が偏在している。）を含む。ここで、内部電極１２，１３にＺ軸方向に隣接する領域は、圧電セラミックス１１の内部電極１２，１３に接する面を含み、ＸＹ平面に沿った方向に延びている。また、内部電極１２，１３にＺ軸方向に隣接する領域は、圧電セラミックス１１の内部電極１２，１３に接する面からＺ軸方向に圧電セラミックス１１の中央部に向けてある程度の深さを有する。内部電極１２，１３にＺ軸方向に隣接する領域のＺ軸方向の深さは、例えば、圧電セラミックス１１の厚さの１／３とすることが可能である。
【００５３】
マンガンリッチ相１１ｂは、圧電セラミックス相１１の主相に、マンガン元素を含有するマンガン含有相が分散されて構成されている。したがって、マンガンリッチ相１１ｂでは、絶縁性の高いマンガン含有相がＸＹ平面に沿った方向に分散している。つまり、圧電素子１０では、圧電セラミックス１１の各層においてマンガンリッチ相１１ｂを形成することにより、マンガン元素を内部電極１２，１３に隣接する領域に意図的に偏在させている。
【００５４】
マンガンリッチ相１１ｂは、内部電極１２，１３間の絶縁性を高めるとともに、内部電極１２，１３から圧電セラミックス相１１に加わる電界を分散させる機能を有する。したがって、圧電素子１０では、圧電セラミックス１１の各層において部分的に電界集中が発生することを防止できるため、圧電セラミックス１１の各層が、絶縁破壊しにくく、絶縁不良となりにくい。
【００５５】
このため、上記の効果を高めるため、全ての圧電セラミックス１１において、圧電セラミックス１１の中央に比較して、圧電セラミックス１１の第１の内部電極１２及び第２の内部電極１３にそれぞれに隣接する各領域の方が相対的にマンガン元素の存在量が多くなるように、圧電素子１０を構成してもよい。
【００５６】
一方、圧電セラミックス１１の各層は、少なくともマンガンリッチ相１１ｂ以外の部分ではマンガン元素の存在による圧電特性の低下が生じない。したがって、圧電素子１０では、意図的にマンガンリッチ相１１ｂを形成することにより、圧電特性を犠牲にせずに、使用に伴う絶縁性能の低下を抑制することを実現している。
【００５７】
なお、図２Ｂに示すようにマンガンリッチ相１１ｂは、内部電極１２，１３にＺ軸方向に隣接する領域のいずれにも形成されていることが望ましい。しかし、マンガンリッチ相１１ｂは内部電極１２，１３に隣接する領域のいずれか１つに形成されていれば本技術の目的を達成することができる。
【００５８】
また、マンガンリッチ相１１ｂにおけるマンガン含有相としては、例えば、一酸化マンガン（ＭｎＯ）、二酸化マンガン（ＭｎＯ２）、四酸化三マンガン（Ｍｎ３Ｏ４）を母相とする酸化物が挙げられる。また、マンガン含有相は、マンガンを単体で含む酸化物を母相とする酸化物に限らず、例えば、マンガンと他の金属元素とが全固溶した酸化物を母相とする酸化物でもよい。また、マンガン含有相は、結晶により構成されていなくてもよく、非晶質相であってもよい。
【００５９】
マンガンリッチ相１１ｂに含まれるマンガン含有酸化物の結晶の平均粒子径は０．１μｍ以上５μｍ以下であることが望ましい。マンガン含有酸化物の結晶の平均粒子径が５μｍを超える場合には主相における電界応答が悪化して圧電特性が低下することがある。また、マンガン含有酸化物の結晶の平均粒子径が０．１μｍ未満の場合には上記の絶縁性能の低下の抑制効果が得られにくい。
【００６０】
本実施形態では、結晶の粒子径を、いわゆる面積相当径として算出した。具体的には、結晶組織の断面をＳＥＭ（走査型電子顕微鏡：Ｓｃａｎｎｉｎｇ  Ｅｌｅｃｔｒｏｎ  Ｍｉｃｒｏｓｃｏｐｅ）によって観察した際の、結晶粒の面積から同等の面積となる円の直径に換算したものを結晶の粒子径とした。また、結晶の平均粒子径は、例えば、結晶組織における１００μｍ×１００μｍの領域中にある結晶の粒子径の平均として求めることができる。結晶組織の観察範囲は適宜決定可能であることは勿論である。
【００６１】
また、圧電セラミックス１１の各層の厚さ（対向する内部電極１２，１３間の距離をいうものとする。）は１０μｍ以上６０μｍ以下であることが望ましい。圧電セラミックス１１の各層の厚さが１０未満の場合には、使用する電圧に対して電界強度が高くなりすぎるため好ましくない。また、圧電セラミックス１１の各層の厚さが６０を超える場合には、逆に電界強度を高くするために使用する電圧を高くする必要があり、昇圧回路などの設備が必要になり好ましくない。
【００６２】
（圧電素子１０の製造方法）
図３は本実施形態に係る圧電素子１０の製造方法を示したフローチャートである。以下、各工程について説明する。なお、実際には、下記の各工程は、多数の圧電素子について１つのロットで処理することが可能である。しかし、以下の説明に用いる図４〜図６では、説明の便宜上、圧電素子１０を１つずつ作製することを想定して示している。
【００６３】
（Ｓ１）セラミックスシート作製工程
まず、目的の組成となるように原料粉末の秤量を行なう。リチウムを含む原料粉末としては、例えば、炭酸リチウム（Ｌｉ２ＣＯ３）を用いることができる。ナトリウムを含む原料粉末としては、例えば、炭酸ナトリウム（Ｎａ２ＣＯ３）や炭酸水素ナトリウム（ＮａＨＣＯ３）を用いることができる。カリウムを含む原料粉末としては、例えば、炭酸カリウム（Ｋ２ＣＯ３）や炭酸水素カリウム（ＫＨＣＯ３）を用いることができる。ニオブを含む原料粉末としては、例えば、五酸化ニオブ（Ｎｂ２Ｏ５）を用いることができる。タンタルを含む原料粉末としては、例えば、五酸化タンタル（Ｔａ２Ｏ５）を用いることができる。
【００６４】
次に、秤量した各原料粉末の混合を行なう。混合は、各原料粉末を、エタノール、及び部分安定化ジルコニア（ＰＳＺ：Ｐａｒｔｉａｌｌｙ  Ｓｔａｂｉｌｉｚｅｄ  Ｚｉｒｃｏｎｉａ）ボールとともに円筒状のポットに封入し、ボールミル法により行なう。１０時間〜６０時間のボールミル法による攪拌の後、エタノールを蒸発させて乾燥させることにより原料粉末が十分に混ざり合った混合粉末が得られる。なお、ボールミル法においては、エタノールを他の有機溶剤に代えてもよい。
【００６５】
続いて、混合粉末の仮焼成を行なう。仮焼結は、混合粉末を坩堝中において７００℃〜９５０℃で１時間〜１０時間保持することにより行なう。そして、仮焼結体をボールミル法にて粉砕することにより仮焼成粉末が得られる。
【００６６】
ここで、必要に応じて上記の副相となる元素の原料粉末を、仮焼成粉末に混合する。上記と同様にボールミル法を用いることができる。
【００６７】
マンガンを含む原料粉末としては、例えば、炭酸マンガン（ＭｎＣＯ３）、一酸化マンガン（ＭｎＯ）、二酸化マンガン（ＭｎＯ２）、四酸化三マンガン（Ｍｎ３Ｏ４）、酢酸マンガン（Ｍｎ（ＯＣＯＣＨ３）２）を用いることができる。ニッケルを含む原料粉末としては、例えば、一酸化ニッケル（ＮｉＯ）を用いることができる。シリコンを含む原料粉末としては、例えば、二酸化シリコン（ＳｉＯ２）を用いることができる。カルシウム、バリウム、ストロンチウムを含む原料粉末としては、例えば、それぞれ炭酸カルシウム（ＣａＣＯ３）、炭酸バリウム（ＢａＣＯ３）、炭酸ストロンチウム（ＳｒＣＯ３）を用いることができる。ジルコニウムを含む原料粉末としては、例えば、酸化ジルコニウム（ＺｒＯ２）を用いることができる。
【００６８】
原料粉末は、副相となる１種類の元素を含むものに限らず、副相となる２種類以上の元素を含むものであってもよい。例えば、リチウム及びシリコンを含む原料粉末として、ケイ酸リチウム（Ｌｉ２ＳｉＯ３）やオルトケイ酸リチウム（Ｌｉ４ＳｉＯ４）を用いることができる。また、カルシウム及びシリコンを含む原料粉末として、メタケイ酸カルシウム（ＣａＳｉＯ３）やオルトケイ酸カルシウム（Ｃａ２ＳｉＯ４）を用いることができる。更に、カルシウム及びジルコニウムを含む原料粉末として、ジルコン酸カルシウム（ＣａＺｒＯ３）を用いることができる。そして、ストロンチウム及びジルコニウムを含む原料粉末として、ジルコン酸ストロンチウム（ＳｒＺｒＯ３）を用いることができる。
【００６９】
次に、仮焼成粉末に有機バインダ、分散剤及び純水を加えて、ボールミル法によって湿式混合を行ない、セラミックススラリーを作製する。セラミックススラリーは、ドクターブレード法によりシート状に成形してセラミックスシートとする。なお、ボールミル法による湿式混合には、純水に代えてエタノール等の有機溶剤を用いてもよい。
【００７０】
セラミックスシートの厚さは、ドクターブレード装置の刃の高さにより制御することができ、圧電素子１０の構成により適宜決定される。セラミックスシートの厚さは、例えば２０μｍとすることができる。
【００７１】
（Ｓ２）マンガン分散工程
マンガン分散工程は、上記工程（Ｓ１）で得られたセラミックスシートに、図２Ｂに示すマンガンリッチ相１１ｂを形成するための工程である。
【００７２】
図４Ａ及び図４Ｂは、マンガン分散工程を模式的に示した斜視図である。図４ＡはＺ軸方向の上側から見た図であり、図４ＢはＺ軸方向の下側から見た図である。セラミックスシート作製工程で作製したセラミックスシート１１１ａのＺ軸方向の両面にマンガン元素を均一に分散させたマンガン分散層１１１ｂを形成することにより、複合セラミックスシート１１１を作製する。マンガン分散層１１１ｂは、例えば、セラミックスシート１１１ａよりもマンガン含有酸化物を多く含む組成の圧電セラミックスのスラリーとして構成される。
【００７３】
図４Ａ及び図４Ｂでは、マンガン分散層１１１ｂを図２Ｂに示す内部電極１２，１３の形状に合わせてパターニングしている。マンガン分散層１１１ｂは、例えば、スラリー状にした後に、セラミックスシート１１１ａに、内部電極１３，１４と同様のパターンが形成されたスクリーンを用いたスクリーン印刷により形成することができる。
【００７４】
マンガンリッチ相１１ｂは、セラミックスシート１１１ａの外周部を除く領域に配置され、Ｙ軸方向の一方の端部に接続する突出部を有する。突出部は、セラミックスシート１１１ａのＺ軸方向の上面と下面とで相互にＹ軸方向の反対側を向くように形成される。
【００７５】
なお、図２Ｂにおけるマンガンリッチ相１１ｂは内部電極１３，１４の全面を覆っていることが好ましいため、マンガン分散層１１１ｂ用のスクリーンには内部電極１３，１４のパターンよりやや大きいパターンが形成されたものを用いることが望ましい。
【００７６】
また、マンガン分散層１１１ｂは、マンガンリッチ相１１ｂとして内部電極１２，１３に隣接させることができることがよいため、セラミックスシート１１１ａの両面の全面に形成してもよい。この場合、マンガン分散層１１１ｂは、例えば、セラミックスシート１１１ａとは別にドクターブレード法によりシート状に形成されてもよい。そして、シート状にされたマンガン分散層１１１ｂがセラミックスシート１１１ａの両面にそれぞれ重ねられる。
【００７７】
さらに、複合セラミックスシート１１１は、そのＺ軸方向の両面にマンガン元素が分散していればよく、必ずしも図４に示すマンガン分散層１１１ｂのような層をなしていることは必須ではない。例えば、複合セラミックスシート１１１は、セラミックスシート１１１ａのＺ軸方向の両面にマンガン含有酸化物の粉末を均一に分散させてもよい。この場合、セラミックスシート１１１ａのＺ軸方向の両面に、例えばふるいを用いてＭｎＯの微細粉末を分散させることが可能である。
【００７８】
（Ｓ３）内部電極塗布工程
内部電極塗布工程では、上記工程（Ｓ２）で得られた複合セラミックスシート１１１に、図２Ｂで示す内部電極１２，１３を形成するための工程である。
【００７９】
図５Ａ及び図５Ｂは、内部電極塗布工程を模式的に示した斜視図である。図５ＡはＺ軸方向の上側から見た図であり、図５ＢはＺ軸方向の下側から見た図である。マンガン分散工程で作製した複合セラミックスシート１１１のＺ軸方向の上面に導電性ペースト（電極ペースト）を塗布して、内部電極膜１１２を形成する。内部電極膜１１２は、内部電極のパターンが形成されたスクリーンを用いたスクリーン印刷により形成する。
【００８０】
内部電極膜１１２は、マンガン分散層１１１ｂ上の領域に配置される。換言すると、内部電極膜１１２は、セラミックスシート１１１ａの外周部を除く領域に配置され、Ｙ軸方向の一方の端部に接続する突出部１１２ａを有する。突出部１１２ａは、内部電極１２，１３における外部電極１４，１５に接続されるための部分である。セラミックスシート１１１ａの突出部１１２ａは、内部電極１２，１３が相互に対向する領域に対応するセラミックスシート１１１ａの部分よりも狭い幅になるように形成されている。
【００８１】
本実施形態では、図２Ｂに示す内部電極１３，１４がＰｔ電極であるため、内部電極膜１１２としてＰｔを含む導電性ペーストを用いた。しかし、導電性ペーストは、内部電極１３，１４の材質によって適宜変更可能である。
【００８２】
Ｐｔ電極以外の内部電極１３，１４としては、例えば、Ｐｄ電極、Ａｇ−Ｐｄ電極が挙げられる。この場合、内部電極膜１１２の形成にはそれぞれＰｄを含む導電性ペースト、Ａｇ及びＰｄを含む導電性ペーストを用いる。
【００８３】
なお、本実施形態では、図４Ａ及び図４Ｂに示すようにセラミックスシート１１１ａの両面にマンガン分散層１１１ｂを形成した後に、図５Ａに示すように内部電極膜１１２を形成した。しかし、後のセラミックスシート積層工程において、内部電極膜１１２の両面にマンガン分散層１１１ｂが隣接していればよく、他の方法を採用しても構わない。
【００８４】
例えば、セラミックスシート１１１ａのＺ軸方向の上面のみにマンガン分散層１１１ｂを形成してもよい。この場合、セラミックスシート１１１ａのＺ軸方向の上面に形成したマンガン分散層１１１ｂのＺ軸方向の上面に内部電極膜１１２を形成し、さらに当該内部電極膜１１２のＺ軸方向の上面にマンガン分散層１１１ｂを形成してもよい。
【００８５】
（Ｓ４）セラミックスシート積層工程
図６は、セラミックスシート積層工程を模式的に示した斜視図である。セラミックスシート積層工程では、上記工程（Ｓ３）で得られた、内部電極膜１１２が形成された複合セラミックスシート１１１を突出部１１２ａが交互にＹ軸方向の反対側を向くように所定の層数だけ積層する。換言すると、積層されたセラミックスシート１１１の内部電極膜１１２の突出部１１２ａは交互にＺ軸を中心に１８０°向きが変わっている。
【００８６】
そして、複合セラミックスシート１１１の積層体を、積層方向であるＺ軸方向に加圧することにより、各層を圧着して一体化させる。複合セラミックスシート１１１の積層体をＺ軸方向に加圧する圧力は適宜決定可能であり、例えば、５０ＭＰａとすることができる。このように、複合セラミックスシート１１１の積層体をＺ軸方向に加圧することにより、複合セラミックスシート１１１の各層がやや変形し、隣接する複合セラミックスシート１１１がその外縁部で密着する。これにより、複合セラミックスシート１１１の積層体が一体となって直方体状となる。
【００８７】
なお、Ｚ軸方向の最上層のセラミックスシート１１１ｃ１には、内部電極膜１１２を形成する必要がないため、マンガン分散層１１１ｂ及び内部電極膜１１２が形成されていない。また、Ｚ軸方向の最下層のセラミックスシート１１１ｃ２には、下面に対向して内部電極膜１１２が配置されないため、マンガン分散層１１１ｂがＺ軸方向の上面のみに形成されていてれば十分である。
【００８８】
（Ｓ５）焼結工程
焼結工程では、上記工程（Ｓ４）で得られた一体化した積層体を焼結させる。具体的には、積層体をアルミナ製のサヤに収容して、３００℃〜５００℃程度に加熱して脱バインダ処理を行なった後に、大気雰囲気中において９００℃〜１０５０℃で焼成する。これにより、積層体の焼結体（セラミックス焼結体）が得られる。
【００８９】
（Ｓ６）外部電極形成工程
外部電極形成工程では、上記工程（Ｓ５）で得られたセラミックス焼結体に図２Ａ及び図２Ｂに示す外部電極１４，１５を形成する。
【００９０】
図７Ａ及び図７Ｂは、外部電極形成工程を模式的に示した斜視図である。図７Ａ及び図７Ｂの上図に示すように、セラミックス焼結体１００のＹ軸方向の両側面には、上記の内部電極膜１１２の突出部１１２ａから形成された内部電極１３，１４の端部がＺ軸方向に並んで露出している。外部電極形成工程では、セラミックス焼結体１００のＹ軸方向の両側面に、外部電極１４，１５を形成する。外部電極１４は、セラミックス焼結体の一面を覆うとともに全ての内部電極１２を接続する。外部電極１５は、セラミックス焼結体の一面を覆うとともに全ての内部電極１３を接続する。
【００９１】
具体的には、セラミックス焼結体１００のＹ軸方向の両面にＡｇなどを含む導電性ペーストを塗布し、７５０℃〜８５０℃程度で焼き付け処理を行なう。これにより、セラミックス１００のＹ軸方向の両面にＡｇ電極として外部電極１４，１５が形成される。これにより圧電素子１０が完成する。
【００９２】
なお、セラミックス焼結体１００への外部電極１４，１５の形成方法は、焼き付け処理によらなくてもよい。外部電極１４，１５は、内部電極１２，１３をそれぞれ良好に接続可能であればよく、例えば、スパッタリング法や真空蒸着法などの薄膜形成方法によって形成しても構わない。
【００９３】
（Ｓ７）分極処理工程
分極処理工程では、上記工程（Ｓ６）で完成した圧電素子１０を圧電アクチュエータ等として使用可能とするために、圧電素子１０中の圧電セラミックス１１を分極させる。分極処理は、圧電素子１０の外部電極１４，１５間に高電界を印加することにより行なう。具体的には、圧電素子１０を１００℃のシリコーンオイル中に入れ、外部電極１４，１５間に３．０ｋＶ／ｍｍの電界を１５分間印加する。
【００９４】
（圧電素子１０の評価）
図２Ａ及び図２Ｂに示す圧電セラミックス１１において、組成式（１）で表される主相１００モルに対するマンガン元素のモル数をＭｎ＝０、０．２、０．３、０．４とした圧電セラミックスを作製した。ここで、Ｍｎ＝０とした圧電セラミックスは本実施形態の比較例である。
【００９５】
（１）電子線マイクロアナライザ（ＥＰＭＡ：Ｅｌｅｃｔｒｏｎ  Ｐｒｏｂｅ  ＭｉｃｒｏＡｎａｌｙｓｅｒ）評価
図８Ａ〜図８Ｄは圧電素子１０の断面を示した画像であり、図８ＡはＭｎ＝０のとしたもの、図８ＢはＭｎ＝０．２としたもの、図８ＣはＭｎ＝０．３としたもの、図８ＤはＭｎ＝０．４としたものを示している。各画像中の等間隔で平行に延びる明色の線は内部電極１２，１３を示しており、明色の点はマンガン元素の存在を示している。
【００９６】
図８Ａでは、Ｍｎ＝０であるため、明色の点は確認できない。一方、図８Ｂ〜図８Ｄでは、マンガン元素が内部電極１２，１３の付近に偏在していることがわかる。また、図８Ｂ〜図８Ｄから、マンガン元素は内部電極１２，１３に沿った方向には均一に分布していることがわかる。この傾向は、Ｍｎ≦２．０において確認されている。
【００９７】
さらに、例えば、ＴＥＭ（透過型電子顕微鏡：Ｔｒａｎｓｍｉｓｓｉｏｎ  Ｅｌｅｃｔｒｏｎ  Ｍｉｃｒｏｓｃｏｐｅ）やＥＤＳ（エネルギー分散Ｘ線分光法：Ｅｎｅｒｇｙ  Ｄｉｓｐｅｒｓｉｖｅ  ｘ−ｒａｙ  Ｓｐｅｃｔｒｏｍｅｔｒｙ）などによる詳細な分析により、マンガン元素は、内部電極１２，１３の付近を除くと、ＭｎＯを母相とする結晶として、主相の粒界（粒界三重点を含む）に析出し、また、主相を構成する多結晶体の外周部にはき出される傾向が明確に確認された。つまり、マンガン元素は主相を構成する結晶の粒内にほとんど存在しないことが確認された。
【００９８】
（２）圧電定数ｄ３３評価
図９Ａは、Ｍｎ＝０、０．２、０．３、０．４とした圧電セラミックス１０の圧電定数ｄ３３を示したグラフである。圧電定数ｄ３３の測定にはレーザードップラー変位計を用いた。全てのサンプルにおいて２００ｐｍ／Ｖ以上の高い圧電定数ｄ３３が得られている。同様に、Ｍｎ≦２．０において１９０ｐｍ／Ｖ以上の高い圧電定数ｄ３３が得られている。
【００９９】
これは、マンガン含有酸化物が、主相を構成する多結晶体の外周部に偏析しているため、Ｍｎ含有酸化物によって主相の圧電効果が妨げられていないことを示していると考えられる。）
【０１００】
（３）ＤＣ（Ｄｉｒｅｃｔ  Ｃｕｒｒｅｎｔ）絶縁寿命評価
図９Ｂは、Ｍｎ＝０、０．２、０．３、０．４とした圧電セラミックス１０のＤＣ絶縁寿命を示したグラフである。本実施形態におけるＤＣ絶縁寿命とは、１００℃において圧電素子１０の外部電極１４，１５間に８ｋＶ／ｍｍの直流高電場を印加し続けた際に、当該電場を印加し始めてから電流値が電流密度で１μＡ／ｃｍ２以上になるまでの時間の相対値である。図９Ｂでは、Ｍｎ＝０におけるＡＣ絶縁寿命の値を１とした規格化したプロットを示している。ＤＣ絶縁寿命の測定には、直流電流電圧計を用いた。
【０１０１】
ＤＣ絶縁寿命は、Ｍｎ量が多くなるにつれて長くなる傾向が得られている。Ｍｎ≧０．２とした圧電素子１０におけるＤＣ絶縁寿命は、Ｍｎ＝０とした圧電素子１０におけるＤＣ絶縁寿命の３．８倍以上となり、十分に長いＤＣ絶縁寿命が確保できることが確かめられている。これは、圧電素子１０を、内部電極１２，１３に隣接する位置においてマンガン含有酸化物が、内部電極１２，１３付近及び主相を構成する多結晶体の外周部に偏在することにより、電界集中が生じにくい構成とした結果であるものと考えられる。
【０１０２】
（４）ＡＣ（Ａｌｔｅｒｎａｔｉｎｇ  Ｃｕｒｒｅｎｔ）寿命評価
図９Ｃは、Ｍｎ＝０、０．２、０．３、０．４とした圧電セラミックス１０のＡＣ絶縁寿命を示したグラフである。本実施形態では、１００℃において圧電素子１０の外部電極１４，１５間に８ｋＶ／ｍｍ、１００Ｈｚの交流高電場を印加して圧電素子１０を駆動することによりＡＣ絶縁寿命を評価した。本実施形態におけるＡＣ絶縁寿命とは、圧電素子１０が駆動不能となるまでの駆動回数の相対値である。図９Ｃでは、Ｍｎ＝０におけるＡＣ絶縁寿命の値を１とした規格化したプロットを示している。ＡＣ絶縁寿命の測定には、発振器、電圧増幅器、オシロスコープを用いた。
【０１０３】
ＡＣ絶縁寿命は、Ｍｎ量が多くなるにつれて長くなる傾向が得られている。Ｍｎ≧０．２とした圧電素子１０におけるＡＣ絶縁寿命は、Ｍｎ＝０とした圧電素子１０におけるＤＣ絶縁寿命のＭｎ＝０の１６倍以上となり、十分に長いＡＣ絶縁寿命が確保できることが確かめられている。これは、圧電素子１０を、内部電極１２，１３に隣接する位置においてマンガン含有酸化物が、内部電極１２，１３付近及び主相を構成する多結晶体の外周部に偏在することにより、電界集中が生じにくい構成とした結果であるものと考えられる。
【０１０４】
（５）まとめ
以上より、圧電セラミックス層が、組成式（１）で表される１００モルの主相に対して、０．２モル以上２．０モル以下のマンガン元素を含む圧電素子１０において、良好な圧電特性及び十分な絶縁寿命が得られることが確認された。
【０１０５】
以上、本発明の実施形態について説明したが、本発明は上述の実施形態にのみ限定されるものではなく、本発明の要旨を逸脱しない範囲内において種々変更を加え得ることは勿論である。
【０１０６】
上記実施形態では、圧電セラミックスの主相がアルカリ含有ニオブ酸系ペロブスカイト構造である例について説明したが、圧電セラミックスの主相は優れた圧電特性を有する他の圧電組成物であってもよい。そのような圧電組成物としては、例えば、チタン酸バリウム系ペロブスカイト構造の酸化物や、タングステンブロンズ構造の酸化物が挙げられる。
【符号の説明】
【０１０７】
１０…圧電素子
１１…圧電セラミックス
１１ｂ…マンガンリッチ相
１２，１３…内部電極
１４，１５…外部電極
【図１】
0005543537.tif 000002
【図２Ａ】
0005543537.tif 000003
【図２Ｂ】
0005543537.tif 000004
【図３】
0005543537.tif 000005
【図４Ａ】
0005543537.tif 000006
【図４Ｂ】
0005543537.tif 000007
【図５Ａ】
0005543537.tif 000008
【図５Ｂ】
0005543537.tif 000009
【図６】
0005543537.tif 000010
【図７Ａ】
0005543537.tif 000011
【図７Ｂ】
0005543537.tif 000012
【図９Ａ】
0005543537.tif 000013
【図９Ｂ】
0005543537.tif 000014
【図９Ｃ】
0005543537.tif 000015
【図８Ａ】
0005543537.tif 000016
【図８Ｂ】
0005543537.tif 000017
【図８Ｃ】
0005543537.tif 000018
【図８Ｄ】
0005543537.tif 000019